(57)【要約】      （修正有）【課題】有機ＥＬ素子形成用基板について、製品パネルに含まれる製品有機ＥＬ素子の形成前に、不良品の基板を高精度で除外可能な検査工程を含む有機ＥＬパネルの製造方法を提供する。【解決手段】有機ＥＬパネルの製造方法は、順に、プローブ用有機ＥＬ素子３３を含む基板検査用プローブ３を用いて検査する基板検査工程、及び、素子形成工程を含む。基板検査用プローブ３は、有機ＥＬ素子形成用基板２の素子形成面に接触した状態で検査に供せられ、かつ、素子形成面側から、透光性屈折率調整層３１、透光性絶縁層３２、及び該プローブ用有機ＥＬ素子３３を含む。【選択図】図１
2017054735.tif 000002
【特許請求の範囲】
【請求項１】
有機ＥＬ素子形成用基板を原料とする有機ＥＬパネルの製造方法であって、順に、
該有機ＥＬ素子形成用基板を、プローブ用有機ＥＬ素子を含む基板検査用プローブを用いて検査する基板検査工程、及び、
素子形成工程を含み、
該基板検査用プローブは、該有機ＥＬ素子形成用基板の素子形成面に接触した状態で検査に供せられ、かつ、該素子形成面側から、透光性屈折率調整層、透光性絶縁層、及び該プローブ用有機ＥＬ素子を含み、かつ、
該プローブ用有機ＥＬ素子は、該透光性絶縁層側から、これと接する透光性一電極層、発光層を含み有機化合物を主成分とする有機機能層、及び他電極層を含む、有機ＥＬパネルの製造方法。
【請求項２】
多層プローブ接触層であって、前記素子形成面を含む最表面層から前記透光性一電極層に至る多層プローブ接触層が、一の高屈折率層であるか、又は、一の低屈折率／高屈折率積層体であり、かつ、
該高屈折率層が、０．２以内で一定であり、
該低屈折率／高屈折率積層体が、該最表面層側から０．２以内で一定の低屈折率層、及び０．２以内で一定の高屈折率層である、請求項１に記載の有機ＥＬパネルの製造方法。
【請求項３】
前記プローブ用有機ＥＬ素子の構成が、前記有機ＥＬパネルに含まれる製品有機ＥＬ素子の構成と同一である、請求項１、又は２に記載の有機ＥＬパネルの製造方法。
【請求項４】
前記透光性絶縁層の屈折率が、１．７５以上、１．９５以下である、請求項１〜３のいずれかに記載の有機ＥＬパネルの製造方法。
【請求項５】
前記透光性屈折率調整層の屈折率が、１．７５以上、１．９５以下である、請求項１〜４のいずれかに記載の有機ＥＬパネルの製造方法。
【請求項６】
前記有機ＥＬ素子形成用基板が、ガラス板と、前記素子形成面を構成する膜として形成された無機透光性導電膜と、これらの間に挟持された有機材料を含む微細構造とを含む、請求項１〜５のいずれかに記載の有機ＥＬパネルの製造方法。
【請求項７】
プローブ用有機ＥＬ素子を含む基板検査用プローブを備える有機ＥＬ素子形成用基板の検査装置であって、
該基板検査用プローブは、該有機ＥＬ素子形成用基板の素子形成面に接触した状態で検査に供せられ、かつ、該素子形成面側から、透光性屈折率調整層、透光性絶縁層、及び該プローブ用有機ＥＬ素子を含み、かつ、
該プローブ用有機ＥＬ素子は、該透光性絶縁層側から、これと接する透光性一電極層、発光層を含み有機化合物を主成分とする有機機能層、及び他電極層を含む、有機ＥＬ素子形成用基板の検査装置。
【請求項８】
プローブ用有機ＥＬ素子を含む基板検査用プローブを用いた有機ＥＬ素子形成用基板の検査方法であって、
該基板検査用プローブは、該有機ＥＬ素子形成用基板の素子形成面に接触した状態で検査に供せられ、かつ、該素子形成面側から、透光性屈折率調整層、透光性絶縁層、及び該プローブ用有機ＥＬ素子を含み、かつ、
該プローブ用有機ＥＬ素子は、該透光性絶縁層側から、これと接する透光性一電極層、発光層を含み有機化合物を主成分とする有機機能層、及び他電極層を含む、有機ＥＬ素子形成用基板の検査方法。
【発明の詳細な説明】
【技術分野】
【０００１】
本発明は、特定の基板検査工程を含む有機ＥＬパネルの製造方法、及びその工程に用いられる有機ＥＬ素子形成用基板の検査装置、並びに、その工程を含む検査方法に関する。
【背景技術】
【０００２】
有機ＥＬ素子は、一般に、透光性陽極層が形成された有機ＥＬ素子形成用基板の当該透光性陽極層上に、有機機能層、及び反射性陰極層を、この順で形成することにより、これらの層の重畳部分として形成される。前記有機機能層中で発生した発光光は、透光性陽極層、及び有機ＥＬ素子形成用基板を透過し、有機ＥＬ素子形成用基板の光取り出し面である発光面から外部に放出される。
【０００３】
ここで、一般に、前記有機ＥＬ素子形成用基板の屈折率は、前記透光性陽極層の屈折率よりも低いので、当該透光性陽極層から当該有機ＥＬ素子形成用基板に臨界角以上の入射角で入射する光は、透光性陽極層と有機ＥＬ素子形成用基板との界面で全反射されることとなる。
【０００４】
またここで、一般に、前記光が放出されることとなる外部の空気の屈折率は、前記有機ＥＬ素子形成用基板よりも低いので、当該有機ＥＬ素子形成用基板から当該空気に臨界角以上の入射角で入射する光は、有機ＥＬ素子形成用基板と空気との界面で全反射されることとなる。
【０００５】
さらに、このようにして全反射された光は、前記光取り出し面と前記反射性陰極層との間を何度も往復する間に、熱に変換されるか、有機ＥＬ素子の側面から放出されることとなり、このような有機ＥＬ素子を含むパネルからの有効な光放射には含まれない非有効成分となってしまう。
【０００６】
そこで、このような非有効成分の低減により光取り出し効率を向上するため、前記透光性陽極層と、前記有機素子形成用基板の本体基材である透光性絶縁基板との間に、凹凸層を設ける技術（例えば、特許文献１参照）や、光散乱層を設ける技術（例えば、特許文献２参照）、即ち、有機ＥＬ素子形成用基板として光取り出し基板を用いることが提案されている。
【０００７】
一方、周知のように、有機ＥＬ素子は、その有機機能層が数ｎｍ〜数十ｎｍと極めて薄いため、素子の電気的特性や耐久性は、有機ＥＬ素子形成用基板の表面状態に極めて敏感である。そこで、有機ＥＬ素子形成用基板の表面状態の検査基準が提案されている（例えば、特許文献３参照）。
【先行技術文献】
【特許文献】
【０００８】
【特許文献１】特許第５７１１７２６号公報
【特許文献２】特許第５０１０５５６号公報
【特許文献３】特表２０１２−５２３０７３号公報
【発明の概要】
【発明が解決しようとする課題】
【０００９】
しかしながら、上記先行文献には、有機ＥＬ素子形成用基板の表面状態、外観、異物混入などの検査が提案・実施されているものの、有機ＥＬ素子形成用基板の光取り出し効果の評価を評価する方法は提案されておらず、従って、光取り出し効果が劣る不良品を除外する検査方法としては十分でない。
【００１０】
従来、光取り出し効率の高い有機ＥＬ素子形成用基板の開発において、その評価は、シミュレーション手法の併用が為されてはいるものの、最終的には、開発した基板を含む有機ＥＬデバイス化した状態での評価まで進めなければ、その効果は明確とはならず、時間・お金・人力的に工数を要して推進しなければならないという問題があった。
【００１１】
また、光取り出し基板を含む有機ＥＬパネルは、その光取り出し基板とされる素子形成用基板（代表的にはＩＴＯ膜付きガラス板）では、その基材と、その素子形成面に形成される透光性導電膜（パネルに含まれる有機ＥＬ素子の透光性一電極層を含む）と、の間に、光取り出し効率改善に係る当該開発の中心となる微細な構造を含むことが多い。そこでは、そのため、特にそのリーク電流の発生に関係して、表面状態に極めて敏感な有機ＥＬ素子を、電気的な欠陥等無く光らせる状況を作り、素子形成用基板を、その光学的特性において、安定的に正確に検査することは容易ではない。
【００１２】
更に、近年、このような光取り出しに係る機構である前記構造を、樹脂で作る例が多数報告されているが、このような場合、樹脂の透湿透気性や易出ガス性等に起因する有機ＥＬ素子、特にその有機機能層の劣化の影響を受けて、素子形成用基板本来の性能評価が一層困難になるという問題も加わる。
【００１３】
本発明は、基板毎には、有機ＥＬ素子形成工程後でなければ、素子形成用基板を検査できないという上述の問題を解決し、素子形成前に不良品の素子形成用基板を除外可能な検査工程、及びこの検査工程を実施できる検査装置を提供することを目的としている。
【課題を解決するための手段】
【００１４】
上記の課題を解決するために、本発明者は、有機ＥＬ素子の素子形成工程の前に素子形成用基板の性能を評価、不良品を除外可能な検査工程、およびこの検査工程を実施できる検査装置について検討し、プローブ用有機ＥＬ素子を含む基板検査用プローブを用いることで、上述の課題が解決できることを見出し、本発明を完成するに至った。
【００１５】
即ち、本発明は、有機ＥＬ素子形成用基板を原料とする有機ＥＬパネルの製造方法であって、順に、
該有機ＥＬ素子形成用基板を、プローブ用有機ＥＬ素子を含む基板検査用プローブを用いて検査する基板検査工程、及び、
素子形成工程を含み、
該基板検査用プローブは、該有機ＥＬ素子形成用基板の素子形成面に接触した状態で検査に供せられ、かつ、該素子形成面側から、透光性屈折率調整層、透光性絶縁層、及び該プローブ用有機ＥＬ素子を含み、かつ、
該プローブ用有機ＥＬ素子は、該透光性絶縁層側から、これと接する透光性一電極層、発光層を含み有機化合物を主成分とする有機機能層、及び他電極層を含む、有機ＥＬパネルの製造方法に関する。
【００１６】
このような本発明の有機ＥＬパネルの製造方法は、当該素子形成用基板上に実際に有機ＥＬ素子を形成しなくても、当該基板の光取り出し性能を正確に検査でき、また不良品を除外することができるので、不良品の素子形成工程への導入が阻止されるので、歩留まり向上及び変動費削減が図れる製造方法となる。
【００１７】
また、本発明は、このような本発明に係る検査工程を実施するための検査装置、及び前記検査工程で実施する検査方法に関し、このような本発明の装置、及び方法を用いることで、前述の有機ＥＬ素子の表面状態の影響や、有機ＥＬ材料、例えば蒸着坩堝内での経時劣化等、の影響を受けること無く、基板の評価、例えば光取り出し効果、が簡易・正確に検査できる。
【００１８】
さらに、本明細書には、本発明の一部として、光取り出し効果に優れる有機ＥＬパネルを製造可能な原料となる有機ＥＬ素子形成用基板についても記載されている。
【００１９】
さらにまた、多層プローブ接触層であって、前記素子形成面を含む最表面層から前記透光性一電極層に至る多層プローブ接触層は、一の高屈折率層であるか、又は、一の低屈折率／高屈折率積層体であることが好ましく、ここで、
該高屈折率層は、０．２以内で一定であり、
該低屈折率／高屈折率積層体は、該最表面層側から０．２以内で一定の低屈折率層、及び０．２以内で一定の高屈折率層であり、高性能の光取り出し基板について高精度で検査可能である。
【００２０】
さらにまた、前記プローブ用有機ＥＬ素子の構成は、前記有機ＥＬパネルに含まれる製品有機ＥＬ素子の構成と同一であることが好ましく、製品パネルの光学特性を正確に再現した状態で基板検査ができる。
【００２１】
さらにまた、前記透光性絶縁層の屈折率は、１．７５以上、１．９５以下であることが好ましく、前記透光性屈折率調整層の屈折率が、１．７５以上、１．９５以下であることが好ましく、より高性能の光取り出し基板についてより高精度で検査可能である。
【００２２】
さらにまた、前記有機ＥＬ素子形成用基板は、ガラス板と、前記素子形成面を構成する膜として形成された無機透光性導電膜と、これらの間に挟持された有機材料を含む微細構造とを含むことが好ましく、さらにより高性能の光取り出し基板であり、そのような基板についての検査可能である。
【発明の効果】
【００２３】
このような本発明の検査工程、及び検査装置を実施することにより、不良品の素子形成工程への導入が阻止されるので、有機ＥＬパネルの製造につき、歩留まり向上及び変動費削減が図れることとなる。また、本発明の検査工程、及び検査装置は、前述の有機ＥＬ素子の表面状態の影響や、有機ＥＬ材料、例えば蒸着坩堝内での経時劣化等、の影響を受けること無く、基板の評価、例えば光取り出し効果、が簡易・正確に検査できる。
【図面の簡単な説明】
【００２４】
【図１】本発明の一実施形態における厚み方向の断面図である。
【発明を実施するための形態】
【００２５】
以下、本発明の実施形態について説明する。
【００２６】
（有機ＥＬパネルの製造方法）
本発明の有機ＥＬパネルの製造方法は、有機ＥＬ素子形成用基板２を原料とし、順に、特定の基板検査工程、及び製品有機ＥＬ素子２４を形成するための素子形成工程を含み、当該特定の基板検査工程を含むことにより、実際に素子を形成しなくても素子形成工程前に、不良基板を工程から除外できるので、有機ＥＬパネルの製造につき、歩留まり向上及び変動費削減が図れる。また、実際の有機ＥＬパネルの製造においては、有機ＥＬ材料のロットばらつきや、蒸着坩堝内での経時劣化の影響等により、素子の性能が変動するため、基板のロット変動による素子、即ち、パネル性能の正確な把握が困難であるところ、本発明の有機ＥＬパネルの製造方法は、当該特定の基板検査工程を含むので、こうした基板特性の変動以外の影響を受けること無く、基板の評価、例えば光取り出し効果が簡易・正確に把握可能であり、製造工程における不良解析が容易になる。
【００２７】
（基板検査工程（装置））
本発明に係る基板検査工程（装置）は、前記有機ＥＬ素子形成用基板２を検査する基板検査工程（装置）であって、プローブ用有機ＥＬ素子３３を含む基板検査用プローブ３を用いる（備える）基板検査工程（装置）であり、このことが本発明の特徴の一つである。
【００２８】
（基板検査用プローブ３）
図１は、本発明の一実施形態における厚み方向の断面図である。
【００２９】
本発明に係る基板検査用プローブ３は、後述する本発明に係る有機ＥＬ素子形成用基板２の素子形成面２１に接触した状態で検査に供せられ、当該素子形成面２１側から、透光性屈折率調整層３１、透光性絶縁層３２、及びプローブ用有機ＥＬ素子３３を含むことを一つの特徴とする。
【００３０】
また、この基板検査用プローブ３に含まれる前記プローブ用有機ＥＬ素子３３は、透光性絶縁基板上の形成される通常の有機ＥＬ素子同様に、前記透光性絶縁層３２側から、これと接する透光性一電極層、発光層を含み有機化合物を主成分とする有機機能層、及び他電極層を含み、より高精度の検査結果が得られる観点から、好ましくは、その構成が、本発明の製造方法で製造される有機ＥＬパネルに含まれる有機ＥＬ素子である製品有機ＥＬ素子２４の構成と同一である。
【００３１】
さらに、前記基板検査用プローブ３は、検査対象である有機ＥＬ素子形成用基板２の本発明に係る素子形成面２１を含む最表面層を含む多層プローブ接触層であって、当該最表面層２１から前記透光性一電極層に至る多層プローブ接触層（最表面層２１、透光性屈折率調整層３１、透光性絶縁層３２、及び透光性一電極層を含む）が、特定の屈折率の分布を有することが好ましい。
【００３２】
即ち、当該特定の屈折率分布となるように、当該多層プローブ接触層は、０．２以内で一定の屈折率を有する一の高屈折率層であるか、又は、前記最表面層２１側から低屈折率層、及び高屈折率層からなる低屈折率／高屈折率積層体であって、一の低屈折率／高屈折率積層体であるか、のどちらか一方であることが好ましい。ここで、前記低屈折率層は、０．２以内で一定の前記高屈折率層より低屈折率を有する層であり、前記高屈折率層は、０．２以内で一定の前記低屈折率層より高屈折率を有する層である。
【００３３】
高性能の光取り出し基板２を高精度で検査可能とする観点から、前記多層プローブ接触層は、前述の一の高屈折率層であることが好ましい。
【００３４】
（屈折率調整層３１）
本発明に係る屈折率調整層３１は、本発明に係る基板検査用プローブ３において、検査対象である本発明に係る有機ＥＬ素子形成用基板２の素子形成面２１に、検査の際に実際接触する層であり、検査後の有機ＥＬ素子形成用基板２上に当該屈折率調整層３１の材料の残渣が残らないか、残っても簡単に除去できるものであることが好ましく、かつ、前記基板検査用プローブ３において、検査対象表面２１への前記残渣としての残留による量の減少や、検査対象表面２１からの汚染があっても、簡易に前記透光性絶縁層３２上から除去したり、再配置したりできるものであることが好ましく、例えばゲルや粘着剤のような液状であることが好ましく、検査の際には、気泡を含まない光学的に均質な状態で、前記有機ＥＬ素子形成用基板２の素子形成面２１に接触せしめられる必要がある。
【００３５】
このような屈折率調整層３１の屈折率は、前記有機ＥＬ素子形成用基板２の前記最表面層２１であって、一般的に平滑層２１とされる前記最表面層２１の屈折率との差が０．２以内であるか、及び／又は、本発明に係る基板検査用プローブ３の前記透光性絶縁層３２の屈折率との差が０．２以内であることが好ましく、より好ましくは、１．７５以上、１．９５以下である。
【００３６】
（透光性絶縁層３２）
本発明に係る透光性絶縁層３２は、本発明に係る基板検査用プローブ３において、プローブの構造的一体性を担う層であり、プローブの機械的強度を大きくすることで本発明に係る検査に繰り返し供することを可能とする観点から、その平均厚みが０．１ｍｍ以上の透光性絶縁板３２とすることが好ましく、より好ましくは０．２ｍｍ以上とすることであり、その一方の面で前記屈折率調整層３１を保持し、その他方の面で本発明に係るプローブ用有機ＥＬ素子３３を保持する層である。
【００３７】
このような透光性絶縁層３２の屈折率は、前記基板検査用プローブ３の前記透屈折率調整層３１の屈折率との差が０．２以内であるか、及び／又は、前記プローブ用有機ＥＬ素子３３の前記透光性一電極層の屈折率との差が０．２以内であることが好ましく、より好ましくは、１．７５以上、１．９５以下である。
【００３８】
また、このような透光性絶縁層３２は、水分や酸素に対して高いバリア性を持つことが好ましく、その一例としては、特開２０１２−１２１７５５号公報に開示されている高屈折ガラスからなるガラス板が挙げられ、その一変形例としては、前記プローブ用有機ＥＬ素子３３をトップエミッション素子とした場合の、当該素子の前記有機機能層上に形成された透光性一電極層上に形成される透光性絶縁層であって、ＣＶＤ法やスパッタ法などの薄膜形成手法で成膜されるＳｉＮ、ＳｉＯＮ、Ａｌ２Ｏ３などの屈折率が高くかつバリア性を有する無機薄膜の透光性絶縁層が挙げることができる。
【００３９】
（プローブ用有機ＥＬ素子３３）
本発明に係るプローブ用有機ＥＬ素子３３は、本発明に係る基板検査用プローブ３において、当該素子への電力の供給により生じる発光に対する応答により、当該プローブが接する検査対象の特性を把握する探針の機能を果たすものであり、上述したように、本発明の製造方法で製造される有機ＥＬパネルに含まれる有機ＥＬ素子である製品有機ＥＬ素子２４の構成と同一であることが好ましく、より好ましくは、前記透光性絶縁層３２側から、この透光性絶縁層３２と接する透光性一電極層、発光層を含み有機化合物を主成分とする有機機能層、及び他電極層を含む。
【００４０】
このような有機ＥＬ素子についての詳細は、本発明に係る有機ＥＬパネルに含まれる製品有機ＥＬ素子２４についての説明と同様である。
【００４１】
（有機ＥＬ素子形成用基板２）
本発明に係る有機ＥＬ素子形成用基板２は、その最表面層２１でもある、素子形成面２１の少なくとも一部として、前記製品有機ＥＬ素子２４の一電極層又は他電極層の一方となる導電面２１を含む基材であって、当該素子形成面２１上に、本発明に係る素子形成工程において、有機機能層、及び一電極層又は他電極層の他方の電極層が形成されることにより、前記一方の電極層、有機機能層、及び前記他方の電極層の重畳部分として、前記製品有機ＥＬ素子が形成される基材である。
【００４２】
前記導電面２１を構成する膜としては、導電性を有していれば、透光性膜であっても、反射性膜であっても構わず、また、基材そのものが当該導電面２１を構成する導電基材、例えば、金属フィルムや金属板であっても構わないが、一般的な有機ＥＬパネルや、一般的な光取り出し基板に、本発明を適用する際、高精度の検査が実施可能となるとの観点から、無機透光性導電膜２１であることが好ましく、より好ましくは、基材本体２３である透光性絶縁板２３（例えば、透光性樹脂フィルム）の前記素子形成面２１側に当該無機透光性導電膜２１を備えるようにすることであり、さらに好ましくは、前記透光性絶縁板２３をガラス板２３とすることである。即ち、本発明に係る有機ＥＬ素子形成用基板２は、一般的に光取り出し基板と呼称される、有機ＥＬパネルの製造に係る原料であることが好ましい。
【００４３】
このような本発明に係る有機ＥＬ素子形成用基板２として好ましい光取り出し基板２は、一般に、その前記無機透光性導電膜２１の表面である本発明に係る素子形成面２１と、前記透光性絶縁板の素子形成面２１側とは反対側の面と、の間に光を散乱するための微細構造２２を含む。一例としては、エッチングやサンドブラストなどの手法で全面または部分的にテクスチャ構造が前記反対側の面に形成されたガラス板、型板ガラスとして前記微細構造２２を含むように賦形されたガラス板を挙げることができ、また、他の例としては、有機ないし無機のバインダーに微粒子を混ぜた混合物や、微粒子そのものを、前記反対側の面の全面または部分に塗布・乾燥（焼成）することで、前記微細構造２２として、光散乱層２２を形成したガラス板を挙げることができる。
【００４４】
このような光散乱層２２は、前記透光性絶縁板２３の前記反対側の面に、所謂、ナノインプリントと呼称される凹凸賦形工程を含むプロセスで形成されていることが好ましく、より一層光取り出し効率が高い基板２となる。
【００４５】
（有機ＥＬ素子）
次に、本発明に係る、製品有機ＥＬ素子２４、及びプローブ用有機ＥＬ素子３３が含まれる、有機ＥＬ素子の製造方法について説明する。
【００４６】
本発明に係る有機ＥＬ素子は、本発明に係るプローブ用有機ＥＬ素子３３においては前記透光性絶縁層３２上に接して形成した前記透光性一電極層に平行な層として形成されるように、本発明に係る製品有機ＥＬ素子２４においては、有機ＥＬ素子形成用基板２上に、前記有機機能層、及び前記他電極層を形成するように、真空蒸着装置やＣＶＤ装置等による製膜と、当該製膜時におけるマスク製膜やレーザ加工、フォトファブリケーション等によるパターニングとを、順次繰り返し実施することにより、前記有機ＥＬ素子形成用基板２や、前記透光性絶縁層３２の好ましい実施態様である透光性絶縁板３２等の一方主面上に形成される。
【００４７】
本発明に係る有機ＥＬ素子は、素子への水分の浸入による素子性能防止を目的として、封止構造により、その形成面である本発明に係る素子形成面２１や透光性絶縁層３２との間で、封止されていることが好ましい。即ち、平面視、少なくとも有機ＥＬ素子全面を覆う他電極層を含む露出面全面上に、前記封止構造が形成されてなることが好ましい。
【００４８】
このような封止構造は、より高い封止性能を付与せしめる観点から、多層構造とすることが好ましく、また、薄く軽い本発明に係る、有機ＥＬパネル、及び基板検査用プローブ３とする観点から、封止膜とすることが好ましく、このような封止膜としては、前記他電極層に直接接する最初の膜として、無機封止膜を含むものであることが好ましい。
【００４９】
前記封止構造としては、ガラスキャップ、無機材料膜、及び有機材料膜の無機／有機積層膜、複数の無機材料膜を含む無機積層膜に保護有機フィルムを粘着した無機積層膜／粘着剤層／有機フィルム封止構造等が例示できるが、好ましくは、無機積層膜／粘着剤層／有機フィルム封止構造である。前記無機封止膜は、マスクにて製膜範囲を決めて、ＣＶＤ装置で蒸着することが好ましい。無機封止膜の材料としてはＳｉＮやＳｉＯ２が好ましい。また、その上に他の無機絶縁膜を塗布法で形成することが好ましい。
【００５０】
（透光性絶縁板）
本発明に係る透光性絶縁板は、本発明に係る有機ＥＬ素子形成用基板２の好ましい実施態様や、本発明に係る透光性絶縁層３２の好ましい実施態様であり、透光性樹脂フィルムや、透光性無機薄膜形成樹脂フィルム、ガラス板、ガラスフィルム等が例示できるが、高透光性及び高水蒸気バリア性が得られる観点からガラス板、又はガラスフィルムが好ましく、安価である観点からガラス板がより好ましい。
【００５１】
このような透光性絶縁板は、高性能光取り出し基板を高精度で検査可能とする観点から、全体として高屈折率であることが好ましく、好ましい屈折率は、１．７５以上、１．９５以下である。
【００５２】
（透光性一電極層）
本発明に係る透光性一電極層は、有機ＥＬ素子の陰極層とすることもできるが、好ましくは陽極層とすることであり、高信頼性の有機ＥＬ素子とする観点から無機透光性導電膜の層であることが好ましく、その好ましい材質は、透明導電性金属酸化物であり、その中でも、酸化インジウム錫（ＩＴＯ）、インジウム亜鉛酸化物（ＩＺＯ）、酸化錫（ＳｎＯ２）、及び酸化亜鉛（ＺｎＯ）からなる群から選ばれる１種以上が好ましく、有機機能膜４０内の発光層から発生した光を効果的に取り出せる点では、透光性が高いＩＴＯあるいはＩＺＯが好ましく、より好ましくはＩＴＯであり、スパッタ法、又はＣＶＤ法によって製膜されたものであることがさらに好ましい。また、本発明に係る透光性一電極層５０の好ましい平均厚みは、０．１μｍ以上、０．２μｍ以下である。
【００５３】
（有機機能層）
本発明に係る有機機能層は、有機化合物を主成分とし、かつ、発光層を含み、好ましくは、平面視、前記素子形成用基板の内側に形成される、より好ましくは、平面視、前記素子形成用基板２の光取り出し構造とされるテクスチャ、光散乱層などの微細構造２２の内側に形成される。
【００５４】
本発明に係る有機機能層は、複数の薄膜が積層された積層多層構造体であることが一般的であり、例えば、正孔注入層、正孔輸送層、発光層、電子輸送層、電子注入層などを含む。
【００５５】
本発明に係る有機機能層の材料としては、一般的な有機ＥＬパネルに用いられている低分子系機能材料や、共役系高分子材料などの公知の材料を用いることができ、有機化合物のポリマーやオリゴマーを塗布形成したものを用いることもできるが、好ましくは、各層をいずれも真空蒸着法によって製膜できる材料により、より好ましくは、ガス化して製膜可能な材料により、真空蒸着法で製膜することであり、高性能な有機ＥＬ素子とすることができる。また、これらの有機機能層を構成する各層は、真空蒸着法やスパッタ法、ＣＶＤ法、ディッピング法、ロールコート法（印刷法）、スピンコート法、バーコート法、スプレー法、ダイコート法、フローコート法など適宜公知の方法を併用して形成することも可能である。
【００５６】
（他電極層）
本発明に係る他電極層は、有機ＥＬ素子の陽極層とすることもできるが、好ましくは陰極層とすることであり、その材料としては、反射性導電材料が好ましく、その好ましい平均厚みは、０．１μｍ以上、０．２μｍ以下である。
【００５７】
前記反射性導電材料としては、金属であることが好ましく、比較的薄くても、下地層を覆って断線することが無く、真空蒸着法によって製膜可能であることから、アルミニウム、及び銀からなる群から選ばれる一以上であることがより好ましい。
【００５８】
このような金属材料は、その電気伝導率及び熱伝導率が、本発明に係る透光性一電極層の好ましい材料である透明導電性金属酸化物より大きい。即ち、一般に好ましい材料を用いると、前記透光性一電極層の電気伝導度及び熱伝導率より、他電極層のこれらの値の方が大きい。
【実施例】
【００５９】
以下、本発明の具体的な実施例および比較例について説明する。
【００６０】
（実施例１）
（基板検査用プローブ３の作製）
以下の手順で、図１に示す本発明の一実施形態における厚み方向の断面図に準じて、実施例１の基板検査用プローブ３を作製した。
【００６１】
最初に、本発明に係る透光性絶縁層（透光性絶縁板）３２である、３０ｍｍ×３０ｍｍ正方形状の高屈折率ガラス板３２の上に、発光領域１８ｍｍ×１８ｍｍとなるプローブ用有機ＥＬ素子３３を形成した。形成した有機ＥＬ素子３３は白の発光を示す。
【００６２】
ここで、このプローブ用有機ＥＬ素子３３の透光性一電極層の材料としてはＩＴＯを採用し、各々別の蒸着マスクを用いて、まず、有機機能層を、続いて、他電極層を、蒸着にて形成した。このプローブ用有機ＥＬ素子３３の、有機機能層の構造としては、前記ＩＴＯ層側から、電子注入層／電子輸送層／発光層／正孔輸送層／正孔注入層を、他電極層の材料としてはＡｌを採用した。
【００６３】
次に、このようにして形成した実施例１のプローブ用有機ＥＬ素子３３を、平面視覆いつつ、その陽極層、及び陰極層に外部から給電可能となるようにして、封止構造を設けた。この封止構造としては、公知のガラス缶封止を用いた。
【００６４】
最後に、このようにして形成したガラス缶封止構造、及び、プローブ用有機ＥＬ素子３３を備える高屈折率ガラス板３２の、有機ＥＬ素子３３、及びガラス缶封止構造を備える面とは反対側の全面に、本発明に係る透光性屈折率調整層３１となる屈折率調整液（株式会社ニチカ製）を、滴下・塗布することで、実施例１の基板検査用プローブ３を作製した。
【００６５】
使用した材料の屈折率一覧を表１に示す。表1に示すように、本発明に係る最表面層２１が、屈折率が通常１．９程度であるＩＴＯ膜である場合には、実施例１の基板検査用プローブ３についての本発明に係る多層プローブ接触層は、本発明に係る一の高屈折率層となる。
【００６６】
【表１】
2017054735.tif 000003
【００６７】
（有機ＥＬ素子形成用基板２の準備）
実施例１で検査し、かつ、パネルを製造する有機ＥＬ素子形成用基板２として、外形が、３０ｍｍ×３０ｍｍで、厚みが０．７ｍｍ、屈折率が１．５の一般の透明ガラス板の一方の主面全面に、無機のバインダーに微粒子を混ぜた混合物を、焼成することで微粒子含有無機バインダー層として光散乱層２２を形成した後、平均膜厚み１２０ｎｍで、かつ、その表面が平滑となるようにして形成したＩＴＯ膜を備える光取り出し基板２、即ち、散乱型光取り出し基板Ａを準備した。
【００６８】
（基板検査用プローブ３による有機ＥＬ素子形成用基板２の検査）
以下のようにして、実施例１の有機ＥＬ素子形成用基板２である散乱型光取り出し基板Ａの検査として、外部量子効率を評価した。
【００６９】
最初に、前記散乱型光取り出し基板ＡのＩＴＯ膜上に、前記実施例１の基板検査用プローブ３の透光性屈折率調整層３１が接するように載置した。
【００７０】
次に、このようにして基板Ａ上に検査用プローブ３を載置した状態の、全体を透明テープで仮止めすることで、実施例１の擬似パネルを作製した。
【００７１】
最後に、このようにして作製した実施例１の擬似パネルについて、その外部から、前記発光領域に対して３ｍＡ／ｃｍ２の電流密度となるように電流を流しつつ、その有機ＥＬ素子形成用基板２の素子形成面２１の反対側の面である発光面を積分球（大塚電子製、φ１２ｉｎｃｈＨＭ  全光束測定システム）に対向して載置することで、実施例１の擬似パネルからの発光の３５０ｎｍ〜９５０ｎｍにおける全光束を測定し、その測定結果を全放射光量に換算した後、電流値から計算される投入電流理論光量に対する、その全放射光量の割合を計算することで外部量子効率を評価した。
【００７２】
評価結果を表２に示す。表２に示すように、実施例１の擬似パネルの３ｍＡ／ｃｍ２の電流密度における外部量子効率は、３９．０７％であり、製品有機ＥＬ素子２４で予定している有機ＥＬ素子形成用基板２に求められる値を満たすことが判った。
【００７３】
【表２】
2017054735.tif 000004
【００７４】
（有機ＥＬパネルの作製・評価）
以下の手順で、実施例１の有機ＥＬパネルを作製し評価した。
【００７５】
最初に、上述のようにして評価した光取り出し基板２である散乱型光取り出し基板ＡのＩＴＯ膜の上の前記屈折率調整液を完全に除去した後、そのＩＴＯ膜上に、上述の（基板検査用プローブ３の作製）のプローブ用有機ＥＬ素子３３の形成における有機機能層、及び他電極層の形成と同様にして、実施例１のプローブ用有機ＥＬ素子３３と同構成の実施例１の製品有機ＥＬ素子２４として、発光領域１８ｍｍ×１８ｍｍの素子２４を形成した。
【００７６】
次に、このようにして形成した実施例１の製品有機ＥＬ素子２４上に、平面視、この素子２４を覆いつつ、その陽極層、及び陰極層に外部から給電可能となるようにして、無機積層膜／粘着剤層／有機フィルム封止構造を設けることで、実施例１の有機ＥＬパネルを作製した。この封止構造は、所謂膜封止構造である。
【００７７】
最後に、このようにして作製した実施例１の有機ＥＬパネルについて、上述の（基板検査用プローブ３による有機ＥＬ素子形成用基板２の検査）における評価方法と同様にして、外部量子効率を評価した。
【００７８】
評価結果を表２に示す。表２に示すように、実施例１の有機ＥＬパネルの３ｍＡ／ｃｍ２の電流密度における外部量子効率は、３９．６１％であった。
【００７９】
（実施例１の結果）
表２の基板Ａに関する、実施例１の擬似パネル、及び有機ＥＬパネルの結果を比較すると判るように、実施例１においては、本発明の有機ＥＬパネルの製造方法における基板検査工程で得られた有機ＥＬ素子形成用基板２の評価結果と、その製造方法で製造された有機ＥＬパネルの性能である評価結果とは、誤差１．５％以内で一致している。
【００８０】
（実施例２）
実施例２でも、実施例１の基板検査用プローブ３と同じ基板検査用プローブ３を用いた。
【００８１】
実施例２では、実施例１の基板Ａに代えて、ナオインプリント法で形成した光屈折型光取り出し基板Ｂを、本発明に係る検査用に、また、パネル原料として準備した。
【００８２】
即ち、実施例２で検査し、かつ、パネルを製造する有機ＥＬ素子形成用基板２として、外形が、３０ｍｍ×３０ｍｍで、厚みが０．７ｍｍ、屈折率が１．５の一般の透明ガラス板の一方の主面全面に、有機材料にナノインプリントプロセスで凹凸賦形することで、基板Ａにおける微粒子含有無機バインダー層に代えて、光散乱層２２として光屈折層２２を形成した後、前述の基板Ａにおけるのと同様にしてＩＴＯ膜を備える光取り出し基板２、即ち、光屈折型光取り出し基板Ｂを準備した。
【００８３】
上述の（基板検査用プローブ３による有機ＥＬ素子形成用基板２の検査）と同様にして、実施例２の有機ＥＬ素子形成用基板２である光屈折型光取り出し基板Ｂの検査として、外部量子効率を評価した。評価結果を表２に示す。表２に示すように、実施例２の擬似パネルの３ｍＡ／ｃｍ２の電流密度における外部量子効率は、３９．４５％であり、実施例１の有機ＥＬ素子形成用基板２より高い性能が期待されている実施例２の有機ＥＬ素子形成用基板２に求められる値を満たすことが判った。
【００８４】
上述の（有機ＥＬパネルの作製・評価）と同様にして、実施例２の有機ＥＬ素子形成用基板２である光屈折型光取り出し基板ＢのＩＴＯ膜の上に、実施例２の製品有機ＥＬ素子２４を形成し、実施例２の有機ＥＬパネルを作製し、外部量子効率を評価した。評価結果を表２に示す。表２に示すように、実施例２の有機ＥＬパネルの３ｍＡ／ｃｍ２の電流密度における外部量子効率は、４０．０３％であった。
【００８５】
表２の基板Ｂに関する、実施例２の擬似パネル、及び有機ＥＬパネルの結果を比較すると判るように、実施例２においても、本発明の有機ＥＬパネルの製造方法における基板検査工程で得られた有機ＥＬ素子形成用基板２の評価結果と、その製造方法で製造された有機ＥＬパネルの性能である評価結果とは、誤差１．５％以内で一致している。
【００８６】
また、表２の有機ＥＬパネルに関する、実施例１の基板Ａ、及び実施例２の基板Ｂの結果を比較すると判るように、今回作製した有機ＥＬ素子形成用基板２の範囲内では、ナノインプリントプロセスで形成した光屈折層２２を備える光屈折型光取り出し基板Ｂの方が高性能であり、さらに、表２の擬似パネルに関する結果も同様の傾向を示している。
【００８７】
（実施例３）
工場にて製品原料としている良品である通常品、及び、この通常品を改良するために作成した２種類の開発品である、基板Ｉ、及び基板ＩＩの三種類の光取り出し基板を準備し、実施例１の基板検査用プローブ３を用いて実施例１と同様にして本発明の有機ＥＬパネルの製造方法における基板検査工程を実施した後、実施例１とは、素子の内部構成、及び用いた有機材料は異なるものの、これら以外は同様にして、３個の実施例１で作製した有機ＥＬ素子同様に白の発光を示す、実施例３の製品有機ＥＬ素子２４を形成し、３枚の実施例３の有機ＥＬパネルを作製し、各々の外部量子効率を評価した。
【００８８】
評価結果を表３に示す。
【００８９】
【表３】
2017054735.tif 000005
【００９０】
通常品より２％以上取り出し効率である外部量子効率が低い基板を、不良品として扱うこととすると、基板ＩＩの擬似パネルは、通常品の擬似パネルに比べ、３％低く、基板ＩＩは不良品と判定できた。
【００９１】
一方、基板Ｉの擬似パネルは、通常品の擬似パネルに比べ、１．６％の低下に留まっており、通常品同様に良品と判定できた。
【００９２】
また、表３の通常品に関する、実施例３の擬似パネル、及び有機ＥＬパネルの結果を比較すると判るように、実施例３においても、本発明の有機ＥＬパネルの製造方法における基板検査工程で得られた有機ＥＬ素子形成用基板２の評価結果と、その製造方法で製造された有機ＥＬパネルの性能である評価結果とは、０．３％の差で一致している。
【００９３】
このように、実施例３においては、プローブ用有機ＥＬ素子３３の構成、及び材料が、製品有機ＥＬ素子２４とは異なっていても、この実施例３の範囲内では、本発明の製造方法に係る検査工程での検査にて、かつ、本発明の検査装置にて、正確な評価ができ、不良品を除外することができた。
【符号の説明】
【００９４】
１      有機ＥＬ素子形成用基板検査装置
２      有機ＥＬ素子形成用基板
２１    素子形成面（導電面、最表面層、無機透光性導電膜）
２２    微細構造（光散乱層）
２３    基材本体（透光性絶縁板、ガラス板）
２４    製品有機ＥＬ素子
３      基板検査用プローブ
３１    屈折率調整層
３２    透光性絶縁層（透光性絶縁板）
３３    プローブ用有機ＥＬ素子
【図１】
2017054735.tif 000006